УСАДОЧНЫЕ ЭТИКЕТКИ ИЗ ОРИЕНТИРОВАННОЙ ПОЛИСТИРОЛЬНОЙ ПЛЕНКИ, ВКЛЮЧАЮЩЕЙ МЕЛКИЕ ЧАСТИЦЫ КАУЧУКА, НИЗКОЕ СОДЕРЖАНИЕ ГЕЛЯ ЧАСТИЦ КАУЧУКА И БЛОК-СОПОЛИМЕРЫ

1. Композиция пленки, включающая от 0 до 5 массовых процентов добавки и от 95 до 100 массовых процентов полимерной композиции, состоящей в основном из
(a) по меньшей мере, одного компонента ударопрочного полистирола (УППС), включающего
(i) блок-сополимер стирола и каучукоподобный диен с сопряженными двойными связями, где сополимер привит к полистиролу;
(ii) необязательно, два массовых процента или более и 8 массовых процентов или менее гомополимера каучукоподобного диена с сопряженными двойными связями от суммарной массы каучука в компоненте УППС;
(iii) суммарное содержание диенового компонента из компонента каучука один массовый процент или более и семь массовых процентов или менее от суммарной массы компонента УППС;
(iv) менее чем 10 мас.% концентрацию геля, определенную с помощью экстракции смесью метилэтилкетон/метанол;
(v) средний размер частиц каучука менее чем 1,0 мкм и 0,01 мкм или более;
(vi) примерно от 40 до 90 объемных процентов частиц каучука с диаметрами менее чем примерно 0,4 мкм и примерно от 10 до 60 объемных процентов частиц каучука с диаметрами от примерно 0,4 и до 2,5 мкм;
(vii) множество частиц каучука с морфологией типа ядро-оболочка;
(viii) который присутствует при концентрации, по меньшей мере, около 10 массовых процентов и до не более чем около 70 массовых процентов полимеров в композиции и составляет один или более и пять или менее процентов по массе от массы каучукоподобного диена относительно суммарной массы композиции;
(b) по меньшей мере, одного полистирола общего назначения, имеющего средневесовую молекулярную массу более чем 200000 грамм на моль, и 350000 грамм на моль или менее, и который присутствует при концентрации, по меньшей мере, около 10 массовых процентов, и до не более чем около 50 массовых процентов полимеров в композиции; и
(c) по меньшей мере, одного блок-сополимера стирола, преимущественно имеющего относительное удлинение при разрыве, по меньшей мере, около 200 и скорость течения расплава, определенную в соответствии с методиками стандарта ASTM D1238, Condition G, по меньшей мере, около 2 г/10 мин, и который присутствует при концентрации, по меньшей мере, около 2 массовых процентов, и до не более чем около 80 массовых процентов полимеров в композиции;
где суммарная комбинация (a), (b) и (c) составляет 100 мас.% полимерной композиции.
2. Композиция по п.1, в которой блок-сополимер стирола имеет яркость, измеренную в соответствии со стандартом ASTM D1746, соответствующую, по меньшей мере, около 85% пропускания видимого света.
3. Композиция по п.1, в которой компонент ударопрочного полистирола имеет объемный средний размер частиц каучука 0,5 мкм или менее, и 0,01 мкм или более.
4. Композиция по п.1, в которой количество компонента блок-сополимера стирола составляет, по меньшей мере, около 3 массовых процентов от массы полимерной композиции.
5. Композиция по п.1, в которой блок-сополимер стирола представляет собой, по меньшей мере, один блок-сополимер стирола и бутадиена, и он присутствует в количестве, по меньшей мере, около 20 массовых процентов от суммарной массы полимерной композиции.
6. Композиция по п.1, в которой блок-сополимер стирола представляет собой, по меньшей мере, один блок-сополимер стирола и изопрена, и он присутствует в количестве от 2 до 9 массовых процентов от суммарной массы полимерной композиции.
7. Композиция по п.1, в которой каучукоподобным диеном с сопряженными двойными связями в сополимере (a) является бутадиен.
8. Композиция по п.1, в которой 90 процентов или более частиц каучука имеют размер частиц менее чем 0,4 микрометра, и недостающее до 100 процентов количество частиц каучука имеет размер частиц 2,5 мкм или менее.
9. Композиция по п.1, в которой один или более из УППС, ОНПС, блок-сополимера стирола выбирают и используют в количествах, эффективных для достижения, по меньшей мере, 3 из следующих характеристик, когда композицию используют для изготовления пленки, имеющей толщину, определенную в методике, предусмотренной для измерения свойства, или, если толщина не указана, при толщине 100 мкм:
(a) яркости, соответствующей яркости 50 мкм пленки, по меньшей мере, примерно любой из 10, 15, 20, 25 или 30, измеренной в соответствии с методиками стандарта ASTM D-1746;
(b) дымчатости, соответствующей дымчатости 50 мкм пленки, меньшей, чем любой из примерно 15, 10, 6 или 4, измеренной в соответствии с методиками стандарта ASTM D-1003;
(c) 1% секущего модуля в MD, TD или, более предпочтительно, в обоих направлениях, по меньшей мере, любого из примерно 620 МПа, 680 МПа или 1380 МПа, измеренного в соответствии с методиками стандарта ASTM D-882;
(d) относительной деформации растяжения при разрыве в MD, TD или, более предпочтительно, в обоих направлениях, по меньшей мере, любой из примерно 30, 35, 40 или 45 процентов, измеренной в соответствии с методиками стандарта ASTM D-882;
(e) растягивающего напряжения при разрыве в MD, TD или, более предпочтительно в обоих направлениях, по меньшей мере, любого из примерно 14, 17, 21 или 28 МПа, измеренного в соответствии с методиками стандарта ASTM D-882;
(f) ударной вязкости в MD, TD или, более предпочтительно в обоих направлениях, по меньшей мере, любой из примерно 14, 17, 21 или 28 МПа, измеренной в соответствии с методиками стандарта ASTM D-882; или
(g) внутренних напряжений, вызванных ориентацией, менее чем 2758 кПа, измеренных в соответствии с методиками стандарта ASTM D-2838.
10. Пленка, включающая композицию по любому из пп.1-9.
11. Пленка по п.10, которая демонстрирует увеличение размера менее чем на 10% в направлении меньшего растяжения после 5 мин в обогреваемом воздухом сушильном шкафу при 110°С.
12. Пленка по п.10, в которой полимерная композиция составляет по меньшей мере, 95 мас.% от массы ориентированной пленки, и не достающее до 100% количество выбирают из добавок; и где пленка имеет направленную ориентацию в направлении растяжения, по меньшей мере, около 3:1.
13. Пленка по п.10, которая имеет значение однопроцентного секущего модуля в продольном направлении (MD) и поперечном направлении (TD) в соответствии с методом 882 Американского общества испытания материалов, по меньшей мере, около 250000 фунтов на квадратный дюйм (1724 мегапаскалей).
14. Пленка по п.10, которая имеет усаживаемость в направлении наибольшего растяжения, по меньшей мере, около 50% и усаживаемость в направлении наименьшего растяжения от 5 до 20%.
15. Пленка по п.10, дополнительно включающая перфорации.
16. Усадочная этикетка, включающая в себя ориентированную полимерную пленку по п.10, которая имеет нанесенную печать на одной или обеих сторонах.